(57)【要約】【課題】素地に対する密着性と耐候性に優れ、無溶剤で、主剤と硬化剤を混合した後の増粘が遅く長いポットライフを持ち、且つ塗布後は低温でも短時間で硬化する常温硬化型と量として適するエポキシ樹脂組成物を提供する。【解決手段】主剤（A）と硬化剤（B）からなる２液形のエポキシ樹脂組成物であって、主剤（A）が、ａ）成分：エポキシ当量が１００〜１０００g/eqのエポキシ樹脂、及びｂ）成分：（Ｒ1Ｏ）aＲ2bＳｉＯ(4-a-b)/2で表されるシラン化合物の縮合物（但し、0.8≦ｂ≦1.8、0<ａ≦3、0<ａ＋ｂ≦4である）を必須成分として含み、硬化剤（B）が、ｃ）成分：縮合リン酸又は無水リン酸、及びｄ）成分：（Ｒ1Ｏ）aＲ2bＳｉＯ(4-a-b)/2で表されるシラン化合物（但し、1.2≦ｂ≦2.0、0<ａ≦3、0<ａ＋ｂ≦4である）で表されるシラン化合物を必須成分として含むエポキシ樹脂組成物。【選択図】なし【特許請求の範囲】
【請求項１】
主剤（A）と硬化剤（B）からなる２液形のエポキシ樹脂組成物であって、主剤（A）が
ａ）成分：エポキシ当量が１００〜１０００g/eqのエポキシ樹脂、
ｂ）成分：下記一般式（1）
（Ｒ1Ｏ）aＲ2bＳｉＯ(4-a-b)/2      （1）
（但し、0.8≦ｂ≦1.8、0<ａ≦3、0<ａ＋ｂ≦4であり、Ｒ1は炭素数が１〜４のアルキル基を示し、Ｒ2はアルキル基、アルケニル基又はアリール基を示し、Ｒ2に占めるフェニル基の割合が０〜５０％である）で表されるシラン化合物の縮合物を必須成分として含み、
硬化剤（B）が、
ｃ）成分：下記一般式（2）
Ｈ(n+2)ＰnＯ(3n+1)        （2）
（式中、ｎは２以上の整数である）で示される縮合リン酸又は無水リン酸、
ｄ）成分：下記一般式（3）
（Ｒ1Ｏ）aＲ2bＳｉＯ(4-a-b)/2      （3）
（但し、1.2≦ｂ≦2.0、0<ａ≦3、0<ａ＋ｂ≦4であり、Ｒ1は炭素数が１〜４のアルキル基、Ｒ2はアルキル基、アルケニル基又はアリール基を示す）で表されるシラン化合物を必須成分として含むことを特徴とするエポキシ樹脂組成物。
【請求項２】
ｂ）成分又はｄ）成分又は両方が、シラン化合物とその縮合物の混合物である請求項1記載のエポキシ樹脂組成物。
【請求項３】
存在割合が、ａ）成分１〜９０重量部、ｂ）成分１０〜９０重量部、ｃ）成分０．１〜１０重量部、ｄ）成分がｃ）成分の１〜１０倍量であることを特徴とする請求項１又は２記載のエポキシ樹脂組成物。
【請求項４】
顔料又は充填剤が、１０〜６０重量％存在する請求項１〜３のいずれかに記載のエポキシ樹脂組成物。
【請求項５】
ａ）成分が、脂肪族エポキシ樹脂である請求項１〜４のいずれかに記載のエポキシ樹脂組成物。
【請求項６】
ｂ）成分とｄ）成分中のシラン化合物の合計とその縮合物の合計の配合割合（重量比）が、５〜７０：９５〜３０である請求項１〜５のいずれかに記載のエポキシ樹脂組成物。
【請求項７】
ａ）成分が、ダイマー酸のジグリシジルエーテル、ポリプロピレングリコールジグリシジルエーテル又はひまし油トリグリシジルエーテルである請求項１〜６のいずれかに記載のエポキシ樹脂組成物。
【請求項８】
ｂ）成分が、一般式（１）において、0.8≦ｂ≦1.2、0<ａ≦3、0<ａ＋ｂ≦4を満足する請求項１〜７記載のいずれかにエポキシ樹脂組成物。
【請求項９】
エポキシ-ポリシロキサン塗料用である請求項１〜８のいずれかに記載のエポキシ樹脂組成物。
【請求項１０】
請求項９に記載のエポキシ樹脂組成物を塗布、硬化させて生じるエポキシ-ポリシロキサン皮膜。
【発明の詳細な説明】
【技術分野】
【０００１】
本発明は二液形のエポキシ樹脂組成物に係り、更に詳しくは、密着性、可撓性、耐候性に優れ、無溶剤化が可能でポットライフが長く、低温でも短時間で硬化可能なエポキシ-ポリシロキサン塗料組成物に適するエポキシ樹脂組成物に関する。
【背景技術】
【０００２】
シリコーン樹脂は耐候性、耐熱性、耐薬品性に優れる被膜を形成できることから様々な分野に広く使用されている。この内、分子末端がアルコキシシリル基で封鎖されたＳｉ-ＯＲ型シリコーン樹脂はアルコキシオリゴマーと呼ばれ、空気中の湿気により常温で硬化することから、現場施工が可能な無溶剤塗料として利用されてきている。しかし、アルコキシオリゴマーは、３次元架橋構造により表面硬度が高いという長所を有するが、その反面可撓性に劣り、塗膜にクラックが生じる場合があるのと、鋼板等の下地への密着性に劣るという問題がある。
【０００３】
一方、エポキシ樹脂は、ビスフェノール型液状エポキシ樹脂とポリアミン、ポリアミドアミン等の硬化剤からなる組成物が密着性、防食性の観点から広く利用されている。しかし、耐候性に劣る問題を有していた。また、低温時では、硬化に長時間を要し、従来の硬化剤や触媒の選択組み合わせ等により低温硬化乾燥性を改善することができた場合でも、主剤と硬化剤を混合した後のポットライフが短いために施工の直前に計量混合する必要があり、塗装までの時間も十分確保することができず、施工性が悪いといった問題もあわせて有していた。
【０００４】
これらの欠点を改善すべく、エポキシ樹脂とアルコキシオリゴマーを組み合わせて、防食性と耐候性に優れる常温硬化乾燥性組成物が提案されてきている。
【０００５】
【特許文献１】特表平１０-５０９１９５号公報
【特許文献２】特開２０００-３４５１０４号公報
【特許文献３】特開２００２-２６５８６９号公報
【特許文献４】特開平８-１７６３０４号公報
【特許文献５】特開２００１-１１４８９７号公報
【０００６】
例えば、特許文献１には、エポキシ樹脂、ポリシロキサン、オルガノシロキサン及びアミノシランと有機錫触媒の混合物が開示されている。また、特許文献２には、エポキシ樹脂とカルボキシル基を有する化合物と特定のアルコキシシリル基を有するオルガノシロキサンとを反応させた樹脂組成物とアミノ基含有化合物より成る塗料組成物が開示されている。しかし、これらの塗料組成物については粘度が高いため溶剤で希釈する必要があり、無溶剤であり、且つ短時間硬化乾燥性あるいは低温硬化乾燥性とポットライフを両立するものではない。
【０００７】
なお、特許文献３には、エポキシ基含有珪素化合物、アルコキシシラン及び微粒子珪素を含む組成物をリン酸系触媒で重縮合した被覆用組成物が開示されている。特許文献４には、アクリルウレタン塗料等の改質に使用されるアルコキシラン縮合物の製造方法が開示されている。特許文献５には、エポキシ樹脂等に配合又は反応させることによりその耐熱性を向上させたエポキシ変性アルコキシラン縮合物が開示されている。
【発明の開示】
【発明が解決しようとする課題】
【０００８】
本発明の目的は、常温硬化性組成物の欠点を改善でき、素地に対する密着性と耐候性に優れ、無溶剤で、主剤と硬化時を混合した後の増粘が遅く、長いポットライフを持ち、且つ素地に塗装後は低温でも短時間で硬化する施工性に優れたエポキシ樹脂組成物を提供することにある。
【課題を解決するための手段】
【０００９】
本発明者らは上記課題を解決するために種々の検討を行なった結果、主剤にエポキシ樹脂と特定のアルコキシシリル基を有する低分子量のオルガノポリシロキサンを配合し、硬化剤に縮合リン酸又は無水リン酸と特定のシラン化合物及びその縮合物を配合することにより、長いポットライフを持ち、素地に塗装後は低温でも短時間で硬化可能な、密着性、防食性、耐候性に優れる、低粘度で無溶剤化も可能な樹脂組成物が得られることを見出し、本発明を完成するに至った。
【００１０】
本発明は、主剤（A）と硬化剤（B）からなる２液形のエポキシ樹脂組成物であって、主剤（A）が
ａ）成分：エポキシ当量が１００〜１０００g/eqのエポキシ樹脂、
ｂ）成分：下記一般式（1）
（Ｒ1Ｏ）aＲ2bＳｉＯ(4-a-b)/2      （1）
（但し、0.8≦ｂ≦1.8、0<ａ≦3、0<ａ＋ｂ≦4であり、Ｒ1は炭素数が１〜４のアルキル基を示し、Ｒ2はアルキル基、アルケニル基又はアリール基を示し、Ｒ2に占めるフェニル基の割合が０〜５０％である）で表されるシラン化合物の縮合物を必須成分として含み、
硬化剤（B）が、
ｃ）成分：下記一般式（2）
Ｈ(n+2)ＰnＯ(3n+1)        （2）
（式中、ｎは２以上の整数である）で示される縮合リン酸又は無水リン酸、
ｄ）成分：下記一般式（3）
（Ｒ1Ｏ）aＲ2bＳｉＯ(4-a-b)/2      （3）
（但し、1.2≦ｂ≦2.0、0<ａ≦3、0<ａ＋ｂ≦4であり、Ｒ1は炭素数が１〜４のアルキル基、Ｒ2はアルキル基、アルケニル基又はアリール基を示す）で表されるシラン化合物を必須成分として含むことを特徴とするエポキシ樹脂組成物である。
【００１１】
請求項２以下の本発明は次のとおりである。
1）  ｂ）成分及びｄ）成分の一方又は両方が、一般式（1）又は一般式（3）で表されるシラン化合物及びその縮合物を必須成分として含む上記のエポキシ樹脂組成物。
2）  存在割合が、ａ）成分１〜９０重量部、ｂ）成分１０〜９０重量部、ｃ）成分０．１〜１０重量部、ｄ）成分が縮合リン酸又は無水リン酸の１〜１０倍量である上記のエポキシ樹脂組成物。
3）  顔料又は充填剤が、１０〜６０重量％存在する上記のエポキシ樹脂組成物。
4)  ａ）成分が、脂肪族エポキシ樹脂である上記のエポキシ樹脂組成物。
5）  ｂ）成分とｄ）成分中のシラン化合物の合計とその縮合物の合計の配合割合（重量比）が、５〜７０：９５〜３０である上記のエポキシ樹脂組成物。
6）  ａ）成分が、ダイマー酸のジグリシジルエーテル、ポリプロピレングリコールジグリシジルエーテル又はひまし油トリグリシジルエーテルである上記のエポキシ樹脂組成物。
7）  ｂ）成分が、一般式（１）において、0.8≦ｂ≦1.2、0<ａ≦3、0<ａ＋ｂ≦4を満足する上記のエポキシ樹脂組成物。
8）  エポキシ-ポリシロキサン塗料用である上記のエポキシ樹脂組成物。
9)  上記のエポキシ樹脂組成物を塗布、硬化させて生じるエポキシ-ポリシロキサン皮膜。
【００１２】
本発明のエポキシ樹脂組成物を更に説明する。エポキシ樹脂組成物は主剤（A）と硬化剤（B）の２液を混合することにより得られる。主剤（A）はａ）成分及びｂ）成分を必須の成分として含み、硬化剤（B）はｃ）成分及びｄ）成分を必須の成分として含む。
【００１３】
ａ）成分のエポキシ樹脂は、エポキシ当量が１００〜１０００g/eqであるものが使用されるが、ｂ）成分との相溶性、組成物の粘度の面からは、１００〜６００g/eqであるものが好ましい。エポキシ樹脂は、１分子中に２個以上のエポキシ基を有するものであることがよく、好ましくは２個又は３個のエポキシ基を有する２官能又は３官能エポキシ樹脂をエポキシ樹脂中に６０重量％以上含むエポキシ樹脂である。また、架橋度の調整のため、単官能のグリシジル化合物を併用してもよい。エポキシ樹脂の種類としては、耐候性の面から、脂肪族エポキシ樹脂が好ましい。脂肪族エポキシ樹脂には脂環式エポキシ樹脂を含む。
【００１４】
ａ）成分のエポキシ樹脂の具体例としては、ビスフェノールＡのジグリシジルエーテル、ビスフェノールＦのジグリシジルエーテル、キシリレングリコールのジグリシジルエーテルなどの芳香族エポキシ樹脂、シクロヘキサンジメタノールジグリシジルエーテル、水素添加ビスフェノールＡジグリシジルエーテル、ビスフェノールＡ型エポキシ樹脂の水素添加物、ポリプロピレングリコールジグリシジルエーテル、トリメチロールプロパントリグリシジルエーテル、１，６-ヘキサンジオールジグリシジルエーテル、ネオペンチルグリコールジグリシジルエーテル、ひまし油のトリグリシジルエーテル等の脂肪族エポキシ樹脂が挙げられ、適宜選択して用いることができ、２種類以上の混合物であってもよい。塗膜に高度の伸びが求められる場合には、ダイマー酸のジグリシジルエーテル、ポリプロピレングリコールジグリシジルエーテル、ひまし油トリグリシジルエーテル等が好適である。
また、単官能のグリシジル化合物を併用する場合は、例えば、ブチルグリシジルエーテル、２-エチルヘキシルグリシジルエーテル等の単官能のエポキシ化合物、γ-グリシドキシプロポキシトリメトキシシラン、γ-グリシドキシプロポキシトリエトキシシラン、γ-グリシドキシプロポキシメチルジエトキシシランなどのエポキシシラン化合物などが挙げられる。
【００１５】
ｂ）成分は、上記一般式（1）で表される組成式を有するシラン化合物の縮合物又は縮合物とシラン化合物の混合物であるが、混合物である場合、縮合物が５０wt％以上であることが好ましい。
【００１６】
一般式（1）中、Ｒ1は炭素数が１〜４のアルキル基を表し、Ｒ1Ｏは炭素数が１〜４のアルコキシ基を表す。また、Ｒ2はアルキル基、アルケニル基又はアリール基を表し、Ｒ2中におけるフェニル基の割合は０〜５０％である。Ｒ2中におけるアリール基、特にフェニル基の割合が５０％を上回ると硬化乾燥性が低下する。アルキル基、アルケニル基又はアリール基の炭素数は１〜６であることが好ましい。また、ａは０より大きく３以下である。ａが３を上回ると素地との密着性が低下しやすくなる。ｂは０．８〜１．８であり、好ましくは０．８〜１．４であり、より好ましくは１．０〜１．４である。０．８未満では、硬化物が脆くなりやすく、１．８を上回ると硬化乾燥性が低下しやすくなる。
【００１７】
ｂ）成分の具体例としては、テトラメトキシシラン、テトラエトキシシラン、メチルセロソルブオルソシリケートなどの４官能アルコキシシラン類、メチルトリメトキシシラン、メチルトリエトキシシラン、エチルトリメトキシシラン、ビニルトリメトキシシラン、フェニルトリメトキシシラン、フェニルトリエトキシシラン、メチルトリメトキシエトキシシランなどの３官能アルコキシシラン、ジメチルジメトキシシラン、ジメチルジエトキシシラン、ジフェニルジメトキシシラン、ジフェニルジエトキシシランなどの２官能アルコキシシラン類、その混合物及びその縮合物が挙げられる。ｂ）成分のシラン化合物の縮合物とは、反応性官能基を有する低分子量のオルガノシロキサンオリゴマーであり、一分子内に、アルキル基のような有機置換基とアルコキシ基のような加水分解性の反応性官能基を同時に含有する低分子量の液状シリコーン樹脂又は有機シロキサン化合物であることがよい。シラン化合物の縮合物の縮合度としては、エポキシ樹脂との相溶性の点より、縮合度が２〜１００である液状のものが好ましい。また、ｂ）成分のシラン化合物の縮合物は、一般式（1）においてａ及びｂが上記の条件を満たす範囲で、１種類のみとしてもよいし、２種以上を組み合わせて用いてもよいし、少量のシラン化合物が含まれていてもよい。
硬化塗膜に高度の硬度や耐傷つき性を付与する場合には、一般式（１）において、0.8≦ｂ≦1.2、0<ａ≦３、0<ａ＋ｂ≦4を満足するシラン化合物の縮合物又は縮合物とシラン化合物の混合物が好適である。
【００１８】
ｂ）成分の縮合物の具体例としては、ＤＣ３０７４、ＤＣ３０３７、ＳＲ２４０２（以上、東レ・ダウコーニング・シリコーン（株）製品）、ＫＲ−９２１８、ＫＲ−５００、ＫＲ−４００、Ｘ４０−９２２５、ＫＲ−５１０、Ｘ４０−９２２７、Ｘ４０−９２４７（以上、信越化学工業（株）製品）等を単独あるいは混合して得ることができる。
【００１９】
ｃ）成分の縮合リン酸又は無水リン酸としては、前記一般式（2）で示される縮合リン酸とＰ2Ｏ5で示される無水リン酸がある。一般式（2）で示される縮合リン酸は、リン酸（Ｈ3ＰＯ4）の脱水縮合物であり、ピロリン酸（ｎ＝２）、トリリン酸（ｎ＝３）、テトラリン酸（ｎ＝４）、更に縮合度の高いポリリン類がある。無水リン酸は更に脱水が進んだものということができる。これらの縮合リン酸と五酸化リンは単独であっても、２種以上の混合物としても使用できる。
なお、上記ｃ）成分中に少量のメタリン酸の縮合物等の一般式（2）で表すことのできない環状縮合体を含んでもよい。しかし、一般的に、工業用用途で広く利用されている、リン酸水溶液は、溶媒としての水が、塗料の使用可能時間（ポットライフ）を短くしたり、貯蔵安定性に悪影響を与えるため好ましくない。このｃ）成分は、エポキシ樹脂組成物を形成する際、特異な働きをすることが見いだされた。
【００２０】
ｃ）成分は本発明の組成物を塗料や接着剤等として塗布後、塗膜表面より吸湿して一部がリン酸に変化することにより、ａ）成分及びｂ）成分に対する硬化触媒としての活性が発現し、一種の潜在性硬化触媒として作用する。未変化のｃ）成分は、硬化機構の異なるポリシロキサン（シリコーン樹脂）及びエポキシ樹脂硬化系内で、−Ｓｉ−Ｏ−Ｐ−Ｏ−Ｓｉ−結合、−Ｃ−Ｏ−Ｐ−Ｏ−Ｃ−結合、−Ｓｉ−Ｏ−Ｐ−Ｏ−Ｃ−結合を形成して架橋剤としても作用して、硬化乾燥性を高めつつ強靱な塗膜を形成させる。ＳｉとＰを架橋構造の中で複合化することにより、塗膜の難燃性も高める効果がある。
また、触媒として作用したリン酸は、シリコーン樹脂を形成する硬化反応の際に副生するアルコールと反応してリン酸エステルに変化して、完全硬化後は、可塑剤として作用するため加工性に優れた塗膜を得ることができる。
【００２１】
ｄ）成分は上記一般式（3）で表される組成式を有するシラン化合物又はシラン化合物とその縮合物の混合物であるが、混合物の場合シラン化合物が５０wt％以上であることが好ましい。ｃ）成分は、粘ちょうな液体か固形であり、吸湿性が大きくハンドリング性や貯蔵時の安定性が不安定になりやすいが、予め一般式（3）において、1.2≦ｂ≦2.0、0<ａ≦3、0<ａ＋ｂ≦4を満足させるｄ）成分に溶解することで、ハンドリング性や貯蔵安定性が改善し、更にａ）成分、ｂ）成分を配合した主剤と混合した時の混合性が改善し、反応性が安定する。一般式（3）において、Ｒ1は炭素数が１〜４のアルキル基を示す。Ｒ2はアルキル基、アルケニル基又はアリール基を示し、これらの炭素数は１〜６の範囲が好ましい。ｄ）成分の具体的な例としては、トリメチルアルコキシシラン、ジメチルジアルコキシシラン、ジイソプロピルジアルコキシシラン、ジイソプロピルジメトキシシラン、メチルシクロヘキシルジアルコキシシラン、メチルフェニルジアルコキシシラン、メチルトリアルコキシシラン、シクロヘキシルトリアルコキシシラン、フェニルトリアルコキシシランの混合物及びその縮合物が挙げられる。粘度の観点から縮合していないシラン化合物の混合物あるいは縮合度の低いシラン縮合物が好ましい。
【００２２】
本発明のエポキシ樹脂組成物は、無溶剤クリヤー塗料として使用でき、また必須成分であるａ）〜ｄ）成分に加えて、他成分（ｅ成分）としてとして着色顔料、体質顔料等の顔料、脱水剤又は充填剤等を適宜含んでいてもよい。
【００２３】
着色顔料としては、酸化チタン、酸化亜鉛、カーボンブラック、酸化第二鉄（ベンガラ）、黄鉛、黄色酸化鉄、オーカー、群青、コバルトグリーン等の無機系顔料、アゾ系、ナフトール系、ピラゾロン系、アントラキノン系、ペリレン系、キナクリドン系、ジアゾ系、イソインドリノン系、ベンゾイミダゾール系、フタロシアニン系、キノフタロン系等の有機顔料が挙げられる。体質顔料としては炭酸カルシウム、クレー、カオリン、タルク、沈降性硫酸バリウム、炭酸バリウム、ホワイトカーボン、珪藻土等が挙げられ、雲母などの鱗片状顔料、チタン酸カリウムなどの針状顔料を併用してもよい。
【００２４】
脱水剤としては、合成シリカ、活性アルミナ、ゼオライト、消石灰、金属アルコキシド類や有機アルコキシ化合物等が挙げられる。
【００２５】
着色顔料、体質顔料等を配合する場合の配合量は１０〜６０重量％が好ましい。顔料の分散方法としては特に限定しないが、主剤中に配合することが好ましい。その場合、ａ）成分とｂ）成分等の液状成分を混合攪拌し、その後に顔料等を混合して、ボールミル、サンドミル等によって分散することができるが、主剤成分の一部を用いて顔料を分散し、その後、主剤の残り成分を加えて製造することもできる。
【００２６】
本発明のエポキシ樹脂組成物中における各成分の配合量、配合方法について説明する。
まず、必須成分であるａ）〜ｄ）成分の４成分の合計１００重量部に対して、ａ）成分が１〜９０重量部、ｂ）成分が１０〜９０重量部、ｃ）成分が０．１〜１０重量部の範囲内にあるのが好ましく、ｄ）成分はｃ）成分の１〜１０倍量であることが好ましい。
【００２７】
ａ）成分の配合量が１重量部以下では、耐食性、密着性が低下し、５０重量部以上では、常温下での硬化乾燥性が低下する傾向があり、好ましくは５〜５０重量部、より好ましくは１０〜３０重量部である。
【００２８】
また、ｂ）成分とｄ）成分については、シラン化合物（ｂ1成分、ｄ1成分）とその縮合物（ｂ2成分、ｄ2成分）に分けられる。ｂ1成分とｄ1成分は、ｂ2成分、ｄ2成分と同様にポリシロキサンを与えるが、塗膜表面にシリル基を配向させて耐候性を向上させることができることや、シロキサン架橋構造の架橋剤としての役割を担っている。また、ｃ）成分に対する溶解が優れている他、組成物の貯蔵安定性を高める。ｂ）成分の配合量は１０〜９０重量部が好ましく、１０重量部以下では塗料組成物の安定性が劣ること、９０重量部以上では塗膜の可とう性と、防食性が低下する傾向がある。また、ｄ）成分はｃ）成分の１〜１０倍量であることが好ましい。
【００２９】
ｂ）成分とｄ）成分において、ｂ1成分とｄ1成分の合計（シラン化合物の合計）とｂ2成分とｄ2成分の合計（縮合物の合計）の比率については、相溶性と硬化乾燥性のバランスの観点から、シラン化合物が５〜７０wt％、好ましくは１０〜５０wt％、より好ましくは１０〜４０wt％でることが望ましい。縮合物の割合が３０wt％以下では耐候性が低下し、９５wt％以上では耐食性が低下する。
【００３０】
硬化触媒であるｃ）成分は、配合量によって硬化乾燥性を調整することができ、その配合量は０．１〜１０重量部が好ましい。０．１重量部以下では硬化が遅く、１０重量部以上では塗料の安定性に影響するためであり、より好ましくは３〜７重量部である。
【００３１】
ｄ）成分は、予めｃ）成分と混合溶解して用いる。ｄ）成分量はｃ）成分の１〜１０倍量であることがハンドリング性などの観点から好ましいが、更に塗膜物性の観点から、ｂ）成分とｄ）成分の合計が、ａ）〜ｄ）成分の４成分の合計１００重量部に対して、１０〜９０重量部であることが好ましい。
【００３２】
本発明のエポキシ樹脂組成物は、下塗り塗料、上塗り塗料等の各種塗料用、接着剤用、充填用等の用途に使用可能である。中でも、無溶剤塗料として優れる。
【００３３】
塗料として使用する場合、塗装方法は特に限定されるものではなく、刷毛塗り、スプレー塗り、ローラー塗り、流し塗り等により塗装するこができる。また、塗布膜厚は特に限定されるものではないが、通常１回の塗装で１〜２００μｍ、好ましくは３〜１００μｍの範囲内が好ましい。
【００３４】
本発明の樹脂組成物は、常温で硬化することができるが、強制乾燥や加熱硬化することもでき、鋼板等の金属やセメント系構造物、無機質硬化物等に塗布することにより、密着性、耐食性、耐候性に優れた塗膜を得ることができる。
【００３５】
本発明の樹脂組成物を、硬化させる際、水分が必要であるが、これは空気中の水分を吸湿することにより、自然に硬化が進行する。特に、塗布して薄膜状とすれば速やかに硬化した皮膜が得られる。この皮膜は付着力を増大させたり、表面硬度を高めたり、光沢や美観を与えたりする。
【発明の効果】
【００３６】
本発明の樹脂組成物は、無溶剤とすることが可能であり、耐食性、耐候性、耐屈曲性に優れた塗膜や皮膜を形成することができる。そして、コンクリート構造物、鉄鋼構造物等の土木建築分野、各種金属類、プラスチック製の家電製品部材、生活、レジャー用品の特殊コート分野などでも広く使用できその実用価値は高い。
【実施例】
【００３７】
以下、本発明についてより詳細に説明するが、本発明はこれらの例に限定される訳ではない。なお、以下において、「部」及び「％」とあるのは、特に断りのない限り、それぞれ「重量部」及び「重量％」を意味する。
【００３８】
実施例、比較例に用いたエポキシ樹脂、ポリオルガノシロキサン（POS)、シラン化合物並びに硬化剤は下記の通りである。φはフェニル基を示す。
【００３９】
エポキシ樹脂
ST‐3000；東都化成（株）製、水添ビスフェノールＡ型エポキシ樹脂、エポキシ当量２３０ｇ／ｅｑ
YD‐128；東都化成（株）製、ビスフェノールＡ型エポキシ樹脂、エポキシ当量１８６ｇ／ｅｑ
PG‐207；東都化成（株）製、ポリプロピレングリコールポリグリシジルエーテル、エポキシ当量３１５ｇ／ｅｑ
YD‐171東都化成（株）製、ダイマー酸ポリグリシジルエーテル、エポキシ当量４４０ｇ／ｅｑ
【００４０】
ポリオルガノシロキサン
POS1；(CH3)1.2(CH3O)0.6SiO1.1で表せるジメチポリシロキサンとランダムポリオルガノシロキサンがブッロク縮合した粘度が１６０ｍｍ／ｓ（２５℃）のポリオルガノシロキサン
POS2；(CH3)1.0(CH3O)0.8SiO1.1で表せるランダムに縮合した粘度が８０ｍｍ／ｓ（２５℃）のポリオルガノシロキサン
POS3；(CH3)0.7φ0.7(CH3O)0.6SiO1.0で表せるランダムに縮合した粘度が１１０ｍｍ／ｓ（２５℃）のポリオルガノシロキサン
【００４１】
シラン化合物
KBM22；信越化学工業（株）製ジメチルジメトキシシラン
KBM103；信越化学工業（株）製フェニルトリメトキシシラン
Z−6258；東レ・ダウコーニング（株）製ジイソプロピルジメトキシシラン
【００４２】
硬化剤
ピロリン酸；関東化学（株）製、オルトリン酸縮合物
フジキュアー5420‐A；富士化成工業（株）製、速硬化性変性脂肪族ポリアミン系エポキシ樹脂用硬化剤
【００４３】
主剤１〜６の調製
ST‐3000を２０部、POS2を６０部、POS3を２０部、常温でよく混合し主剤１を作成した。同様にして、表１に示す割合で主剤２〜６を作成した。
【００４４】
硬化剤１〜３の調製
これとは別に、ピロリン酸を１５部、KBM22を８５部とを常温でよく混合し硬化剤１を作成した。同様にして、表２に示す割合で硬化剤２〜３を作成した。
【００４５】
【表１】
2007246864.tif 000002
【００４６】
【表２】
2007246864.tif 000003
【００４７】
実施例１
１００部の主剤１と４０部の硬化剤１を混合し塗料組成物１を得た。
【００４８】
実施例２〜５
配合量を表３のとおりとした以外は実施例１と同様にして、塗料組成物２〜５を得た。
【００４９】
比較例１〜２
配合量を表３のとおりとした以外は実施例１と同様にして、塗料組成物６〜７を得た。
【００５０】
実施例及び比較例で得られた塗料組成物について、ポットライフ、硬化乾燥性を測定した。また、主剤、硬化剤を常温で混合し、メチルエチルケトンで脱脂した鋼板に乾燥膜厚が約６０μｍになるように塗装して、常温で１週間乾燥させた後、耐屈曲性、防食性及び耐候性を評価した。評価結果を表３に示す。
【００５１】
【表３】
2007246864.tif 000004
【００５２】
試験方法
ポットライフ：ＪＩＳ  Ｋ５６００−２−６  により測定した。温度は２３℃とした。
硬化乾燥性：ＪＩＳ  Ｋ５６００−３−３により測定した。ただし、測定は１０℃で行ない、膜厚は６０μｍとした。
屈曲性：ＪＩＳ  Ｋ  ５６００−５−１．１により測定した。但し、心棒の直径10mmのものを使用した。評価は目視にて行ない、塗膜の屈曲部を観察し、割れ、剥がれのないものを○、それ以外を×とした。
防食性：ＪＩＳ  Ｋ  ５６００−７−１により測定した。塩水噴霧試験を５００時間行なった後、塗膜状態を観察し、異常のないものは○、錆、ワレ、ハガレが発生したものは×とした。
耐候性：サンシャインウエザオメーターによる促進耐候性試験を６００時間行なった後、塗膜の光沢を初期の塗膜と比較して変化無い（光沢低下が５％未満）ものは○、光沢低下５〜１０％未満のものを△、光沢が低下した（光沢低下が１０％以上）ものは×とした。
付着性：ＪＩＳ  Ｋ５６００−５−６付着性（クロスカット法）により測定した。但し、カットの間隔は２ｍｍとし、結果はＪＩＳ  Ｋ５６００−５−６  表１に示される６段階の分類により表した（０：０％、１：５％未満、２：５〜１５％、３：１５〜３５％、４、５：３５％以上）。